КЛЕЙ
ADHESIVE

Изобретение относится к области изготовления клеевых полиуретановых составов и может быть использовано в различных областях промышленности для склеивания металлов, пластмасс, дерева и т.д.
Известны клеи полиуретановые АДВ-11 [ТУ 2252-034-22736960-98]. Однако они имеют узкий диапазон рабочих температур (-65÷+85)°С и длительное время отверждения при комнатной температуре (25±10)°С - 24÷36 часов согласно ОСТ 107.46007.009-02.
Наиболее близким техническим решением к заявленному является клей [авторское свидетельство 685682, кл. C09J 3/16, C08L 75/06, 1979 г.], включающий гидроксилсодержащий компонент и полиизоцианат. В качестве гидроксилсодержащего компонента он содержит олигоэфир с числом гидроксильных групп, равным 4,5-6,5%, и полиизоцианат с массовой долей NCO-групп 28-31% при следующем соотношении компонентов, мас.ч.:
олиигоэфир
100
полиизоцианат
95-100
Однако данный клей имеет длительный режим отверждения - 2-7 суток при комнатной температуре, и узкий диапазон рабочих температур (-65÷+85)°С.
Техническим результатом изобретения является расширение диапазона рабочих температур клея и сокращение времени его отверждения.
Сущность изобретения состоит в том, что клей содержит гидроксилсодержащий компонент, полиизоцианат и наполнитель.
Новым в предлагаемом клее является то, что в качестве гидроксилсодержащего компонента он содержит линейный ароматический сложный полиэфир П-601 [ТУ 2226-039-10488057-2007] с числом гидроксильных групп 6,7-8,0% (230-265 мг КОН/г), в качестве полиизоцианата - предполимер 1111-2191, представляющий собой макроизоцианат на основе полиоксиалкиленгликоля и полиизоцианата [ТУ 2224-056-10488057-2010] с массовой долей NCO-групп 20,5%, а в качестве наполнителя - асбест, переработанный для клеев, марки А [ТУ 6-05-1379-76], получаемый методом измельчения асбеста (ГОСТ 12871-67) до тонины помола 15-100 сек (время прохождения асбеста через сито №0063 по ГОСТ 3584-73), при следующем соотношении компонентов, мас.ч.:
линейный ароматический сложный полиэфир П-601
90-110
предполимер ПП-2191
70-90
асбест, переработанный для клеев, марки А
7-10
Способ приготовления клея заключается в смешивании компонентов и отверждении при температуре (15÷35)°С в течение 3 часов.
Составы клея приведены в таблице 1.
Таблица 1
Составы клея
№ пп
Компоненты, мас.ч.
Пример 1
Пример 2
Пример 3
1
Линейный ароматический сложный полиэфир П-601
90
100
110
2
Предполимер ПП-2191
70
80
90
3
Асбест, переработанный для клеев, марки А
7
8
10
Указано оптимальное содержание компонентов, которое обеспечивает необходимый диапазон рабочих температур и снижает время отверждения. В таблице 2 приведены свойства заявленной клеевой композиции и прототипа.
Таблица 2
Свойства клея и прототипа
№ пп
Свойства
Прототип, а.с. 685682
Пример 1
Пример 2
Пример 3
1
Диапазон рабочих температур, °С
-60÷+85
-196÷+200
-196÷+200
-196÷+200
2
Время отверждения при (15÷35)°С
2-7 суток
3 часа
3 часа
3 часа
3
Предел прочности при сдвиге клеевых соединений при температуре (15÷35)°С через 3 ч после склеивания в соответствии с ГОСТ 14759-69, МПа, не менее
- алюминиевый сплав Д-16
не отверждается
15
14
12
- сталь 3
не отверждается
18
20
19
Как видно из данных, приведенных в таблице 2, предлагаемый клей имеет ряд преимуществ:
- больший диапазон температур («(-196÷+200)°С» против «(-60÷+85)°С»);
- короче время отверждения («3 часа» против «2-7 суток»);
- большая прочность при отверждении в течение 3 часов при (15÷35)°С («12-15 МПа» против «не отверждается» для алюминиевого сплава Д-16 и «18-20 МПа» против «не отверждается» для стали 3).